以下、a酸基を有し、かつ少なくとも部分的に中和されてよい少なくとも1つのエチレン性不飽和モノマー、b少なくとも1つの架橋剤、c少なくとも1つの開始剤、d場合により、aにおいて挙げられているモノマーと共重合可能な1つ以上のエチレン性不飽和モノマー、e場合により、1つ以上の水溶性ポリマー、及びf水を含むモノマー溶液の液滴を、周囲加熱ガス相中で重合し、そして重合チャンバーを介してガス並流を流すことによってその際、重合チャンバーを出るガスの温度は90~150°Cであり、かつ重合チャンバーの内部のガス速度は0.1~2.5m/sである、続いて、乾性ガス1kgあたり少なくとも0.01kgの蒸気を含むガス流の存在で、少なくとも60°Cの温度で、ポリマー粒子の酸基と少なくとも2つの共有結合を形成することができる基を含む後架橋剤で熱後架橋することによって、吸水ポリマー粒子を製造する方法。前記熱後架橋を混合器中で実施し、かつ混合器内の吸水ポリマー粒子の温度が160°C以下である、請求項1に記載の方法。前記熱後架橋を、可動式混合ツールを有する混合器中で実施する、請求項2に記載の方法。少なくとも1つの多官能エポキシドを後架橋剤として使用する、請求項1から3までのいずれか1項に記載の方法。重合チャンバーを去るガスの温度が115~125°Cである、請求項1から4までのいずれか1項に記載の方法。重合チャンバー内のガス速度が0.7~0.9m/sである、請求項1から5までのいずれか1項に記載の方法。熱後架橋されたポリマー粒子を冷却する、請求項1から6までのいずれか1項に記載の方法。前記モノマーaが、少なくとも50molの範囲までアクリル酸である、請求項1から7までのいずれか1項に記載の方法。前記モノマーaの酸基が、少なくとも25molの範囲まで中和される、請求項1から8までのいずれか1項に記載の方法。前記ポリマー粒子が、少なくとも15g/gの遠心保持容量を有する、請求項1から9までのいずれか1項に記載の方法。